(57)【要約】      （修正有）【課題】電界放出型表示装置（フィールドエミッションディスプレイ；ＦＥＤ）などのカラー表示装置に用いられる青色発光蛍光体において、発光色を改善し十分な色度を保持しつつ輝度を向上させる。【解決手段】本発明の低電圧・高電流密度用青色発光蛍光体は、（ａ）六方晶系のＺｎＳ：Ａｇ，Ａｌと、（ｂ）六方晶系のＺｎＳ：Ｃｕ，Ａｌ、および（ｃ）六方晶系のＺｎＳ：Ｔｍ，Ｌｉの中から選ばれる少なくとも２種の蛍光体の混合物である。この蛍光体混合物は、加速電圧が１５ｋＶ以下でかつ電流密度が１μＡ／ｃｍ２以上の電子線で励起されて青色に発光し、ＦＥＤ用青色蛍光体として好適である。【選択図】      なし【特許請求の範囲】
【請求項１】
（ａ）銀およびアルミニウムを付活剤とする六方晶系の結晶構造を有する硫化亜鉛蛍光体と、（ｂ）銅およびアルミニウムを付活剤とする六方晶系の結晶構造を有する硫化亜鉛蛍光体と、（ｃ）ツリウムおよびリチウムを付活剤とする六方晶系の結晶構造を有する硫化亜鉛蛍光体
から選ばれる少なくとも２種の蛍光体からなることを特徴とする低電圧・高電流密度用青色発光蛍光体。
【請求項２】
加速電圧が１５ｋＶ以下であり、かつ電流密度が１μＡ／ｃｍ２以上の電子線で励起されて青色に発光する蛍光体であることを特徴とする請求項１記載の低電圧・高電流密度用青色発光蛍光体。
【請求項３】
前記（ａ）銀およびアルミニウムを付活剤とする六方晶系の結晶構造を有する硫化亜鉛蛍光体の含有割合が、前記（ｂ）銅およびアルミニウムを付活剤とする六方晶系の結晶構造を有する硫化亜鉛蛍光体と、（ｃ）ツリウムおよびリチウムを付活剤とする六方晶系の結晶構造を有する硫化亜鉛蛍光体の少なくとも一方の含有割合以上であることを特徴とする請求項１または２記載の低電圧・高電流密度用青色発光蛍光体。
【請求項４】
前記（ａ）銀およびアルミニウムを付活剤とする六方晶系の結晶構造を有する硫化亜鉛蛍光体の含有割合が、５０重量％以上であることを特徴とする請求項１または２記載の低電圧・高電流密度用青色発光蛍光体。
【請求項５】
前記（ａ）銀およびアルミニウムを付活剤とする六方晶系の結晶構造を有する硫化亜鉛蛍光体と、前記（ｂ）銅およびアルミニウムを付活剤とする六方晶系の結晶構造を有する硫化亜鉛蛍光体と、前記（ｃ）ツリウムおよびリチウムを付活剤とする六方晶系の結晶構造を有する硫化亜鉛蛍光体とをそれぞれ含み、かつ
前記（ａ）銀およびアルミニウムを付活剤とする六方晶系の結晶構造を有する硫化亜鉛蛍光体の含有割合が、前記（ｂ）銅およびアルミニウムを付活剤とする六方晶系の結晶構造を有する硫化亜鉛蛍光体の含有割合と、前記（ｃ）ツリウムおよびリチウムを付活剤とする六方晶系の結晶構造を有する硫化亜鉛蛍光体の含有割合の合計以上であることを特徴とする請求項１または２記載の低電圧・高電流密度用青色発光蛍光体。
【請求項６】
青色発光蛍光体層と緑色発光蛍光体層と赤色発光蛍光体層とを含む蛍光膜と、前記蛍光膜に加速電圧が１５ｋＶ以下でかつ電流密度が１μＡ／ｃｍ２以上の電子線を照射して発光させる電子源と、前記電子源と前記蛍光膜を真空封止する外囲器とを具備する電界放出型表示装置であり、
前記青色発光蛍光体層は、請求項１乃至５のいずれか１項記載の低電圧・高電流密度用青色発光蛍光体を含むことを特徴とする電界放出型表示装置。
【発明の詳細な説明】
【０００１】
【発明の属する技術分野】
本発明は、低電圧・高電流密度用青色発光蛍光体と、それを用いた電界放出型表示装置に関する。
【０００２】
【従来の技術】
マルチメディア時代の到来に伴って、デジタルネットワークのコア機器となるディスプレイ装置には、大画面化や高精細化、コンピュータ等の多様なソースへの対応性などが求められている。
【０００３】
ディスプレイ装置の中で、電界放出型冷陰極素子などの電子放出素子を用いた電界放出型表示装置（フィールドエミッションディスプレイ；ＦＥＤ）は、様々な情報を緻密で高精細に表示することのできる大画面で薄型のデジタルデバイスとして、近年盛んに研究・開発が進められている。
【０００４】
ＦＥＤは、基本的な表示原理が陰極線管（ＣＲＴ）と同じであり、電子線により蛍光体を励起して発光させている。しかし、ＦＥＤでは、電子線の加速電圧（励起電圧）が３〜１５ｋＶとＣＲＴに比べて低く、かつ電子線による電流密度が高いため、このような低電圧・高電流密度のＦＥＤ用の蛍光体については必ずしも十分な研究が進んでいるといえなかった。
【０００５】
一般にＦＥＤは、励起電圧が５ｋＶ〜１５ｋＶの高電圧型ＦＥＤと、励起電圧が５ｋＶより小さい低電圧型ＦＥＤの２種類に分類され、高電圧型ＦＥＤでは蛍光体の発光特性がＣＲＴでの発光特性に近いと考えられるが、高電流密度励起下における蛍光体の発光特性について十分な知見が得られていないのが現状であった。
【０００６】
ＦＥＤにおいては、高電流密度の電子線が蛍光膜の励起用として使用されているため、蛍光膜を構成する蛍光体に、高電流密度の電子線に対する耐性が求められている。そして、このような点に対して、青色発光の硫化亜鉛蛍光体（ＺｎＳ：Ａｇ，Ａｕ，Ａｌ（Ａｕの配合は任意））の結晶構造を立方晶から六方晶とすることによって、電子線衝撃による輝度劣化などを抑制し得ることが知られている。（例えば、特許文献１参照）
【０００７】
【特許文献１】
特開２００２−２２６８４７公報（第２−３頁）
【０００８】
【発明が解決しようとする課題】
上述したように、六方晶系の硫化亜鉛蛍光体は、高電流密度の電子線による輝度劣化などの抑制に有効であるものの、結晶構造を六方晶とすることで発光色が短波長側にずれるという問題を有していた。したがって、ＦＥＤ用として高輝度の青色発光蛍光体を実現することが強く求められている。
【０００９】
特に、白色輝度を向上させるには、緑色発光蛍光体の輝度を向上させることが最も重要であるが、彩度の高い白色を得るには青色および赤色の色純度（色度）を高めつつ輝度向上を図ることが要望されている。
【００１０】
本発明はこのような課題に対処するためになされたもので、電界放出型表示装置（ＦＥＤ）などの表示装置に用いられる青色発光蛍光体において、その発光色を改善し、十分な色度を保持しつつ輝度を向上させることを目的としている。また、そのような青色発光蛍光体を用いることによって、蛍光膜を励起する電子線の高電流密度化への対応を図ったうえで、色再現性などの表示特性や信頼性を向上させた電界放出型表示装置（ＦＥＤ）を提供することを目的としている。
【００１１】
【課題を解決するための手段】
本発明の低電圧・高電流密度用青色発光蛍光体は、（ａ）銀およびアルミニウムを付活剤とする六方晶系の結晶構造を有する硫化亜鉛蛍光体と、（ｂ）銅およびアルミニウムを付活剤とする六方晶系の結晶構造を有する硫化亜鉛蛍光体と、（ｃ）ツリウムおよびリチウムを付活剤とする六方晶系の結晶構造を有する硫化亜鉛蛍光体から選ばれる少なくとも２種の蛍光体からなることを特徴としている。この低電圧・高電流密度用青色発光蛍光体は、加速電圧が１５ｋＶ以下であり、かつ電流密度が１μＡ／ｃｍ２以上の電子線で励起されて青色に発光する蛍光体であることができる。
【００１２】
また、本発明の低電圧・高電流密度用青色発光蛍光体において、（ａ）銀およびアルミニウムを付活剤とする六方晶系の結晶構造を有する硫化亜鉛蛍光体の含有割合を、（ｂ）銅およびアルミニウムを付活剤とする六方晶系の結晶構造を有する硫化亜鉛蛍光体と、（ｃ）ツリウムおよびリチウムを付活剤とする六方晶系の結晶構造を有する硫化亜鉛蛍光体の少なくとも一方の含有割合以上とすることができる。
【００１３】
また、（ａ）銀およびアルミニウムを付活剤とする六方晶系の結晶構造を有する硫化亜鉛蛍光体の含有割合を、５０重量％以上とすることができる。さらに、（ａ）銀およびアルミニウムを付活剤とする六方晶系の結晶構造を有する硫化亜鉛蛍光体と、（ｂ）銅およびアルミニウムを付活剤とする六方晶系の結晶構造を有する硫化亜鉛蛍光体と、（ｃ）ツリウムおよびリチウムを付活剤とする六方晶系の結晶構造を有する硫化亜鉛蛍光体とをそれぞれ含み、かつ（ａ）銀およびアルミニウムを付活剤とする六方晶系の結晶構造を有する硫化亜鉛蛍光体の含有割合を、（ｂ）銅およびアルミニウムを付活剤とする六方晶系の結晶構造を有する硫化亜鉛蛍光体の含有割合と、（ｃ）ツリウムおよびリチウムを付活剤とする六方晶系の結晶構造を有する硫化亜鉛蛍光体の含有割合の合計以上とすることができる。
【００１４】
本発明の電界放出型表示装置は、青色発光蛍光体層と緑色発光蛍光体層と赤色発光蛍光体層とを含む蛍光膜と、前記蛍光膜に加速電圧が１５ｋＶ以下でかつ電流密度が１μＡ／ｃｍ２以上の電子線を照射して発光させる電子源と、前記電子源と前記蛍光膜を真空封止する外囲器とを具備する電界放出型表示装置であり、前記青色発光蛍光体層が、前述の低電圧・高電流密度用青色発光蛍光体を含むことを特徴としている。
【００１５】
【発明の実施の形態】
以下、本発明を実施するための形態について説明する。
【００１６】
本発明の第１の実施形態は、低電圧・高電流密度用の青色発光蛍光体であり、（ａ）六方晶系の結晶構造を有する（以下、「六方晶系の」と示す。）銀およびアルミニウム付活硫化亜鉛蛍光体と、（ｂ）六方晶系の銅およびアルミニウム付活硫化亜鉛蛍光体と、（ｃ）六方晶系のツリウムおよびリチウム付活硫化亜鉛蛍光体の３種の蛍光体から選ばれる２種の蛍光体から構成される。この実施形態の蛍光体は、加速電圧が１５ｋＶ以下（例えば３〜１５ｋＶ）であり、かつ電流密度が１μＡ／ｃｍ２以上である電子線を照射した際に青色に発光し、電界放出型表示装置（ＦＥＤ）用の青色蛍光体として好適に使用される。
【００１７】
また、第２の実施形態は、第１の実施形態と同様に、加速電圧が１５ｋＶ以下で電流密度が１μＡ／ｃｍ２以上の電子線を照射した際に青色に発光する低電圧・高電流密度用の青色発光蛍光体であり、（ａ）六方晶系の銀およびアルミニウム付活硫化亜鉛蛍光体と、（ｂ）六方晶系の銅およびアルミニウム付活硫化亜鉛蛍光体と、（ｃ）六方晶系のツリウムおよびリチウム付活硫化亜鉛蛍光体の３種の蛍光体から構成される。この実施形態の蛍光体もＦＥＤ用の青色発光蛍光体として好適する。
【００１８】
これら第１および第２の実施形態において、色度を改善しより高い輝度を実現するために、（ａ）六方晶系の銀およびアルミニウム付活硫化亜鉛蛍光体の含有割合を、（ｂ）六方晶系の銅およびアルミニウム付活硫化亜鉛蛍光体と、（ｃ）六方晶系のツリウムおよびリチウム付活硫化亜鉛蛍光体の少なくとも一方の含有割合と同じか、あるいはそれより大きくすることが望ましい。そして、（ａ）六方晶系の銀およびアルミニウム付活硫化亜鉛蛍光体の含有割合を、５０重量％以上とすることが望ましい。
【００１９】
さらに、第２の実施形態においては、（ａ）六方晶系の銀およびアルミニウム付活硫化亜鉛蛍光体の含有割合を、（ｂ）六方晶系の銅およびアルミニウム付活硫化亜鉛蛍光体の含有割合と、（ｃ）六方晶系のツリウムおよびリチウム付活硫化亜鉛蛍光体の含有割合との合計値と同じか、あるいはそれより大きくすることが望ましい。
【００２０】
（ａ）六方晶系の銀およびアルミニウム付活硫化亜鉛蛍光体の具体例としては、一般式：ＺｎＳ：Ａｇ，Ａｌで実質的に表される組成を有する蛍光体が挙げられる。また、（ｂ）六方晶系の銅およびアルミニウム付活硫化亜鉛蛍光体の具体例としては、一般式：ＺｎＳ：Ｃｕ，Ａｌで実質的に表される組成を有する蛍光体が挙げられる。さらに、（ｃ）六方晶系のツリウムおよびリチウム付活硫化亜鉛蛍光体の具体例としては、一般式：ＺｎＳ：Ｔｍ，Ｌｉで実質的に表される組成を有する蛍光体が挙げられる。
なお、これら六方晶系の硫化亜鉛蛍光体は、その結晶構造に基づいて耐劣化性に優れることから、例えば高電流密度の電子線を繰り返し照射した場合においても、電子線の照射衝撃による経時的な輝度劣化などが抑制される。そして、電子線衝撃による輝度劣化の抑制効果を得るために、硫化亜鉛の結晶構造中における六方晶の比率は５０％以上とすることが好ましい。六方晶の比率が５０％未満であると、電子線に対する耐衝撃性を良好に得ることができない。結晶構造中の六方晶の比率は８０％以上であることが好ましく、さらに好ましくは９５％以上であり、特に実質的に全ての結晶構造を六方晶とすることが望ましい。
【００２１】
（ａ）六方晶系の銀およびアルミニウム付活硫化亜鉛蛍光体（ＺｎＳ：Ａｇ，Ａｌ）において、Ａｇは発光中心を形成する第１の付活剤（主付活剤）であり、蛍光体母体である硫化亜鉛１ｇに対して１×１０−５〜１×１０−３ｇの範囲で含有させることが好ましい。第１の付活剤であるＡｇの含有量が硫化亜鉛１ｇに対して１×１０−５ｇ未満であっても、また１×１０−３ｇを超えても、発光輝度や発光色度が低下する。Ａｇの含有量は、硫化亜鉛１ｇに対して３×１０−５〜８×１０−４ｇの範囲とすることがより好ましく、さらに好ましくは５×１０−５〜５×１０−４ｇの範囲である。
【００２２】
Ａｌは電子線により直接的に励起される第２の付活剤（共付活剤）であり、このような第２の付活剤の励起エネルギーで第１の付活剤を発光させることによって、硫化亜鉛蛍光体（ＺｎＳ：Ａｇ蛍光体）の発光輝度を高めることができる。第２の付活剤であるＡｌの含有量は、蛍光体母体である硫化亜鉛１ｇに対して１×１０−５〜５×１０−３ｇの範囲で含有させることが好ましい。Ａｌの含有量が硫化亜鉛１ｇに対して１×１０−５ｇ未満であっても、また５×１０−３ｇを超えても、発光輝度が低下しまた発光色度も劣化する。Ａｌの含有量は硫化亜鉛１ｇに対して３×１０−５〜３×１０−３ｇの範囲とすることがより好ましく、さらに好ましくは５×１０−５〜１×１０−３ｇの範囲である。
【００２３】
（ｂ）六方晶系の銅およびアルミニウム付活硫化亜鉛蛍光体（ＺｎＳ：Ｃｕ，Ａｌ）において、Ｃｕは発光中心を形成する第１の付活剤（主付活剤）であり、蛍光体母体である硫化亜鉛１ｇに対して１×１０−５〜１×１０−３ｇの範囲で含有させることが好ましい。第１の付活剤であるＣｕの含有量が硫化亜鉛１ｇに対して１×１０−５ｇ未満であっても、また１×１０−３ｇを超えても、発光輝度や発光色度が低下する。Ｃｕの含有量は、硫化亜鉛１ｇに対して３×１０−５〜８×１０−４ｇの範囲とすることがより好ましく、さらに好ましくは５×１０−５〜５×１０−４ｇの範囲である。
【００２４】
Ａｌは電子線により直接的に励起される第２の付活剤（共付活剤）であり、このような第２の付活剤の励起エネルギーで第１の付活剤を発光させることによって、硫化亜鉛蛍光体（ＺｎＳ：Ｃｕ蛍光体）の発光輝度を高めることができる。第２の付活剤であるＡｌの含有量は、蛍光体母体である硫化亜鉛１ｇに対して１×１０−５〜５×１０−３ｇの範囲で含有させることが好ましい。Ａｌの含有量が硫化亜鉛１ｇに対して１×１０−５ｇ未満であっても、また５×１０−３ｇを超えても、発光輝度が低下しまた発光色度も劣化する。Ａｌの含有量は硫化亜鉛１ｇに対して３×１０−５〜３×１０−３ｇの範囲とすることがより好ましく、さらに好ましくは５×１０−５〜１×１０−３ｇの範囲である。
【００２５】
（ｃ）六方晶系のツリウムおよびリチウム付活硫化亜鉛蛍光体（ＺｎＳ：Ｔｍ，Ｌｉ）において、Ｔｍは発光中心を形成する第１の付活剤（主付活剤）であり、蛍光体母体である硫化亜鉛１ｇに対して１×１０−５〜１×１０−３ｇの範囲で含有させることが好ましい。第１の付活剤であるＴｍの含有量が硫化亜鉛１ｇに対して１×１０−５ｇ未満であっても、また１×１０−３ｇを超えても、発光輝度や発光色度が低下する。Ｔｍの含有量は、硫化亜鉛１ｇに対して３×１０−５〜８×１０−４ｇの範囲とすることがより好ましく、さらに好ましくは５×１０−５〜５×１０−４ｇの範囲である。
【００２６】
Ｌｉは電子線により直接的に励起される第２の付活剤（共付活剤）であり、このような第２の付活剤の励起エネルギーで第１の付活剤を発光させることによって、硫化亜鉛蛍光体（ＺｎＳ：Ｔｍ蛍光体）の発光輝度を高めることができる。第２の付活剤であるＬｉの含有量は、蛍光体母体である硫化亜鉛１ｇに対して１×１０−５〜５×１０−３ｇの範囲で含有させることが好ましい。Ｌｉの含有量が硫化亜鉛１ｇに対して１×１０−５ｇ未満であっても、また５×１０−３ｇを超えても、発光輝度が低下しまた発光色度も劣化する。Ｌｉの含有量は硫化亜鉛１ｇに対して３×１０−５〜３×１０−３ｇの範囲とすることがより好ましく、さらに好ましくは５×１０−５〜１×１０−３ｇの範囲である。
【００２７】
（ａ）成分である六方晶系の銀およびアルミニウム付活硫化亜鉛蛍光体、（ｂ）成分である六方晶系の銅およびアルミニウム付活硫化亜鉛蛍光体、および（ｃ）成分である六方晶系のツリウムおよびリチウム付活硫化亜鉛蛍光体は、いずれも以下に示すようにして製造される。
【００２８】
まず、蛍光体母体である硫化亜鉛原料に対して、所定量の付活剤原料を添加し、さらに塩化カリウムや塩化マグネシウムなどのフラックスを必要に応じて添加し、これらを湿式混合する。具体的には、イオン交換水に蛍光体原料を分散させてスラリー状とし、これに任意の量の付活剤原料およびフラックスを添加し撹拌機で混合する。混合時間は付活剤が十分に分散するように設定する。次いで、蛍光体原料と付活剤などを含むスラリーを乾燥容器に移し、乾燥機で乾燥させて蛍光体原料とする。
【００２９】
次いで、このような蛍光体原料を、適当量の硫黄および活性炭素と共に、石英るつぼなどの耐熱容器に充填する。この際、硫黄は乾燥された蛍光体原料とブレンダなどを使用して例えば３０〜１８０分程度混合し、この混合材料を耐熱容器に充填した後、その表面を覆うようにすることが好ましい。これを硫化水素雰囲気、硫黄蒸気雰囲気などの硫化性雰囲気、あるいは還元性雰囲気（例えば３〜５％水素−残部窒素の雰囲気）で焼成する。焼成条件は、蛍光体母体（ＺｎＳ）の結晶構造を制御するうえで重要である。目的とする六方晶の結晶構造を得るために、焼成温度を１０５０〜１２３０℃の範囲とすることが好ましい。焼成時間は、焼成温度にもよるが３０〜３６０分とすることが好ましい。焼成時間が短すぎると、六方晶と立方晶の混晶になるおそれがある。焼成後の冷却は六方晶から立方晶への相変化を防ぐ上で急冷することが好ましい。
【００３０】
次に、得られた焼成物をイオン交換水などで水洗し乾燥した後、必要に応じて、粗大粒子を除去するための篩別などを実施することによって、六方晶系の硫化亜鉛蛍光体が得られる。
【００３１】
本発明の第１および第２の実施形態において、表示装置用青色発光蛍光体は、（ａ）六方晶系の銀およびアルミニウム付活硫化亜鉛蛍光体、（ｂ）六方晶系の銅およびアルミニウム付活硫化亜鉛蛍光体、および（ｃ）六方晶系のツリウムおよびリチウム付活硫化亜鉛蛍光体の３種の蛍光体の中から２種以上を選択し、そのまま混合することにより得ることができる。そして、このような蛍光体混合物から成る青色発光蛍光体を使用し、公知のスラリー法あるいは印刷法により、青色発光蛍光体層を形成することができる。
【００３２】
実施形態の表示装置用青色発光蛍光体によれば、高電流密度の電子線で励起する電界放出型表示装置（ＦＥＤ）に用いた場合においても、青色発光蛍光体の経時的な輝度劣化などを抑制したうえで、ＦＥＤ用の青色発光成分に求められる発光色（発光色度）を満足させつつ、輝度を向上させることができる。言い換えると、ＦＥＤ用の青色発光成分に求められる発光色度でかつ高輝度の青色発光を安定して得ることが可能となる。
【００３３】
次に、本発明の青色発光蛍光体を用いて青色蛍光体層を構成した電界放出型表示装置（ＦＥＤ）について説明する。
【００３４】
図１は、そのような電界放出型表示装置（ＦＥＤ）の一実施形態の要部構成を示す断面図である。
【００３５】
図１において、符号１はフェイスプレートであり、ガラス基板２などの透明基板上に形成された蛍光体層３を有している。この蛍光体層３は、画素に対応させて形成した青色発光蛍光体層、緑色発光蛍光体層および赤色発光蛍光体層を有し、これらの間を黒色導電材から成る光吸収層４により分離した構造となっている。蛍光体層３を構成する各色の蛍光体層のうちで、青色発光蛍光体層が、前記した第１または第２の実施形態の青色発光蛍光体から構成されている。緑色発光蛍光体層および赤色発光蛍光体層は、それぞれ公知の各種の蛍光体により構成することができる。
【００３６】
上述した青色発光蛍光体層、緑色発光蛍光体層、赤色発光蛍光体層、およびそれらの間を分離する光吸収層４は、それぞれ水平方向に順次繰り返し形成されており、これらの蛍光体層３および光吸収層４が存在する部分が画像表示領域となる。この蛍光体層３と光吸収層４との配置パターンには、ドット状またはストライプ状など、種々のパターンが適用可能である。
【００３７】
そして、蛍光体層３上にはメタルバック層５が形成されている。メタルバック層５は、Ａｌ膜などの金属膜からなり、蛍光体層３で発生した光のうち、後述するリアプレート方向に進む光を反射して輝度を向上させるものである。
【００３８】
また、メタルバック層５は、フェイスプレート１の画像表示領域に導電性を与えて電荷が蓄積されるのを防ぐ機能を有し、リアプレートの電子源に対してアノード電極の役割を果たす。また、メタルバック層５は、フェイスプレート１や真空容器（外囲器）内に残留したガスが電子線で電離して生成するイオンにより蛍光体層３が損傷することを防ぐ機能を有し、さらに、使用時に蛍光体層３から発生したガスが真空容器（外囲器）内に放出されることを防ぎ、真空度の低下を防止するなどの効果も有している。
【００３９】
メタルバック層５上には、Ｂａなどからなる蒸発形ゲッタ材により形成されたゲッタ膜６が形成されている。このゲッタ膜６によって、使用時に発生したガスが効率的に吸着される。
【００４０】
そして、このようなフェイスプレート１とリアプレート７とが対向配置され、これらの間の空間が支持枠８を介して気密に封止されている。支持枠８は、フェイスプレート１およびリアプレート７に対して、フリットガラス、あるいはＩｎやその合金などからなる接合材９により接合され、これらフェイスプレート１、リアプレート７および支持枠８によって、外囲器としての真空容器が構成されている。
【００４１】
リアプレート７は、ガラス基板やセラミックス基板などの絶縁性基板、あるいはＳｉ基板などからなる基板１０と、この基板１０上に形成された多数の電子放出素子１１とを有している。これら電子放出素子１１は、例えば電界放出型冷陰極や表面伝導型電子放出素子などを備え、リアプレート７の電子放出素子１１の形成面には、図示を省略した配線が施されている。すなわち、多数の電子放出素子１１は、各画素の蛍光体に応じてマトリックス状に形成されており、このマトリックス状の電子放出素子１１を一行ずつ駆動する、互いに交差する配線（Ｘ−Ｙ配線）を有している。なお、支持枠８には、図示を省略した信号入力端子および行選択用端子が設けられている。これらの端子は前記したリアプレート７の交差配線（Ｘ−Ｙ配線）に対応する。また、平板型のＦＥＤを大型化させる場合、薄い平板状であるためにたわみなどが生じるおそれがある。このようなたわみを防止し、また大気圧に対して強度を付与するために、フェイスプレート１とリアプレート７との間に、補強部材（大気圧支持部材、スペーサ）１２を適宜配置してもよい。
【００４２】
このカラーＦＥＤにおいては、電子線照射により発光する青色発光蛍光体層として、本発明の表示装置用青色発光蛍光体が用いられているので、初期輝度や色再現性などの表示特性を向上させることが可能となる。
【００４３】
次に、本発明の具体的な実施例について説明する。
【００４４】
実施例１〜４
前記した方法で製造された（ａ）六方晶系の銀およびアルミニウム付活硫化亜鉛蛍光体（ＺｎＳ：Ａｇ，Ａｌ）と、（ｂ）六方晶系の銅およびアルミニウム付活硫化亜鉛蛍光体（ＺｎＳ：Ｃｕ，Ａｌ）、および（ｃ）六方晶系のツリウムおよびリチウム付活硫化亜鉛蛍光体（ＺｎＳ：Ｔｍ，Ｌｉ）の３成分を、それぞれ表１に示す重量組成となるように混合し、蛍光体混合物を調製した。
【００４５】
次いで、得られた蛍光体混合物を用い、スラリー法により蛍光体膜をそれぞれ形成した。また、比較例として、立方晶系の硫化亜鉛蛍光体（ＺｎＳ：Ａｇ，Ａｌ）を用いて蛍光体膜を形成した。蛍光体膜の形成は、表１に示す組成の蛍光体あるいは蛍光体混合物をポリビニルアルコール等を含む水溶液中に分散させてスラリーとし、これらのスラリーを、回転塗布機（スピンコーター）でガラス基板上に塗布することによって行った。回転塗布機の回転数とスラリーの粘度を調整することによって、各蛍光体膜の膜厚を３×１０−３ｍｇ／ｍｍ３とした。
【００４６】
次に、こうして得られた蛍光体膜の発光輝度と発光色度をそれぞれ調べた。発光輝度は、各蛍光体膜に、加速電圧１０ｋＶ、電流密度２×１０−５Ａ／ｍｍ２の電子線を照射して測定した。そして、比較例による蛍光体膜の輝度を１００としたときの相対値として、各発光輝度を求めた。
【００４７】
発光色度は、色度測定機器としてトプコン社製ＳＲ−３を使用して測定した。発光色度の測定は、発光時の色度が外部から影響を受けない暗室内で行った。発光輝度および発光色度の測定結果を表１に示す。
【００４８】
【表１】
2004339293.tif 000002
【００４９】
表１から明らかなように、実施例１〜４で得られた青色発光蛍光体は、比較例のものに比べて、低加速電圧（１５ｋＶ以下）で高電流密度の電子線を照射した際の発光色が改善され、良好な発光色度を有していることが分かる。しかも、十分に高い発光輝度を有していることが分かる。
【００５０】
実施例５
実施例４で得られた青色発光蛍光体と、緑色発光蛍光体（立方晶系のＺｎＳ：Ｃｕ，Ａｌ蛍光体）、および赤色発光蛍光体（Ｙ２Ｏ２Ｓ：Ｅｕ蛍光体）をそれぞれ用い、ガラス基板上に蛍光体層を形成してフェイスプレートとした。このフェイスプレートと多数の電子放出素子を有するリアプレートとを支持枠を介して組立てると共に、これらの間隙を真空排気しつつ気密封止した。このようにして得たＦＥＤは色再現性に優れ、さらに常温、定格動作で１０００時間駆動させた後においても良好な表示特性を示すことが確認された。
【００５１】
【発明の効果】
以上説明したように、本発明の低電圧・高電流密度用青色発光蛍光体によれば、その発光色を改善し、良好な色度を保持しつつ高輝度を実現することができる。したがって、そのような青色発光蛍光体を用いることによって、蛍光膜を励起する電子線の高電流密度化への対応を図ったうえで、色再現性などの表示特性や信頼性を向上させた電界放出型表示装置（ＦＥＤ）を提供することが可能となる。
【図面の簡単な説明】
【図１】本発明の一実施形態としての電界放出型表示装置（ＦＥＤ）の一構成例を示す断面図である。
【符号の説明】
１……フェイスプレート、２……ガラス基板、３……蛍光体層、４……光吸収層、５……メタルバック層、６……ゲッタ膜、７……リアプレート、８……支持枠、１１……電子放出素子
【図１】
2004339293.tif 000003